(57)【特許請求の範囲】
【請求項１】
化合物（A）と、化合物（B）および化合物（C）の少なくとも１つと、を含有する金属ナノワイヤ用耐候性向上剤。
化合物（A）：下記一般式（１）または（２）で表わされる化合物
一般式（１）
0006642712.tif 000013
一般式（１）中、Ｒ１は水素原子、炭素数１〜１２のアルキル基、または炭素数１〜３のアルキル基を有する（ジ）カルボキシアルキル基を表す。
一般式（２）
0006642712.tif 000014
一般式（２）中、Ｒ２は水素原子、炭素数１〜１２のアルキル基、または炭素数１〜３のアルキル基を有する（ジ）カルボキシアルキル基を表す。
化合物（B）：没食子酸、没食子酸誘導体またはタンニン酸
化合物（C）：下記一般式（３）で表わされる化合物
一般式（３）
0006642712.tif 000015
一般式（３）中、Ｘは酸素原子または硫黄原子を表し、Ｒ３は水素原子、アセチル基、ピラゾイル基、またはアミノチアゾリル基を表し、Ｒ４は炭素数１〜４のアルキル基、またはベンゾチアゾリル基を表し、Ｒ５は炭素数１〜４のアルキル基、または炭素数１〜４のアルキル基を有するイソ酪酸アルキルエステル基を表す。
【請求項２】
前記化合物（A）の質量と、前記化合物（B）と前記化合物（C）の合計質量の比が、１/８０≦化合物（A）/［化合物（B）＋化合物（C）］≦８０/１である請求項１に記載の金属ナノワイヤ用耐候性向上剤。
【請求項３】
前記金属ナノワイヤが銀ナノワイヤである請求項１または２に記載の金属ナノワイヤ用耐候性向上剤。
【請求項４】
前記化合物（A）が、２−メルカプトチアゾリン、３−(２−ベンゾチアゾール−２−イルチオ)プロピオン酸、（１，３−ベンゾチアゾール−２−イルチオ）コハク酸から選ばれる少なくとも1種である請求項１〜３のいずれか１項に記載の金属ナノワイヤ用耐候性向上剤。
【請求項５】
前記化合物（B）が、タンニン酸である請求項１〜４のいずれか１項に記載の金属ナノワイヤ用耐候性向上剤。
【請求項６】
前記化合物（C）が、(Z)−２−(２−アミノ−４−チアゾリル)−２−(メトキシイミノ)チオ酢酸 S−(２−ベンゾチアゾリル)である請求項１〜５のいずれか１項に記載の金属ナノワイヤ用耐候性向上剤。
【請求項７】
請求項３〜６のいずれか１項に記載の金属ナノワイヤ用耐候性向上剤と、光重合性開始剤および熱重合性開始剤の少なくとも１つと、重合性モノマーおよびマクロモノマーの少なくとも１つとを含む金属ナノワイヤ含有層被膜用樹脂組成物。
【請求項８】
金属ナノワイヤ含有層と、前記金属ナノワイヤ含有層上に配置された前記金属ナノワイヤ含有層を保護するための保護層と、を有する金属ナノワイヤ含有積層体であって、前記保護層が、請求項７に記載の金属ナノワイヤ含有層被膜用樹脂組成物の硬化物である、金属ナノワイヤ含有積層体。
【請求項９】
前記金属ナノワイヤ含有層が、請求項１〜７のいずれか１項に記載の金属ナノワイヤ用耐候性向上剤を含む請求項８に記載の金属ナノワイヤ含有積層体。
【請求項１０】
前記金属ナノワイヤ含有層が、水性ポリエステル樹脂を含む請求項８または請求項９に記載の金属ナノワイヤ含有積層体。
【発明の詳細な説明】
【技術分野】
【０００１】
本発明は耐候性向上剤、とりわけ金属ナノワイヤを用いた透明導電膜に用いることで耐候性を向上しうる耐候性向上剤に関する。また、本発明の耐候性向上剤を含有する金属ナノワイヤ含有層被膜用樹脂組成物、金属ナノワイヤ含有積層体に関する。
【背景技術】
【０００２】
近年、液晶ディスプレイ、プラズマディスプレイ、有機エレクトロルミネセンスディスプレイや電子ペーパーなどの表示デバイス、タッチパネルなどの入力センサー、薄膜型アモルファスＳｉ太陽電池や色素増感太陽電池などの太陽光を利用した太陽電池などの利用が増えている。それに伴い、これらのデバイスに必須の部材である透明導電膜の需要も増えている。【０００３】
金属ナノワイヤの直径はナノオーダーと小さいため、可視光領域での光透過性が高く、ＩＴＯ（酸化インジウムスズ）に代わる透明導電膜としての応用が期待されている。中でも高い導電性を有する銀ナノワイヤを用いた透明導電膜が提案されている（例えば、特許文献１、２および３参照）。【０００４】
透明導電膜は、前記した液晶ディスプレイやタッチパネルなどの入力センサー等の用途に利用されるため、その使用環境は屋内外を問わず、長時間、太陽光下で使用されることや、高湿高温条件下で使用されることも想定される。金属ナノワイヤを用いた透明導電膜には、太陽光の長時間暴露条件下で表面電気抵抗値を維持する光安定性と、高温高湿条件下で表面電気抵抗値を維持する高温高湿安定性の二つの安定性が同時に求められる。一方、金属ナノワイヤは、双方の環境下において、導電性を損失する傾向を有するため、光安定性と高温高湿安定性を併せて発現するための耐候性向上剤が求められる。【０００５】
また、光安定性については、金属ナノワイヤを用いた透明導電膜において太陽光に曝される照射部分の光安定性が必要であるとともに、照射部分と遮蔽物により太陽光が遮られる遮蔽部分との境界部においても光安定性が必要であるが、この境界部分で特に導電性が悪化しうることが報告されている（例えば、特許文献４および５参照）。特許文献４では、境界部において有効な光安定剤として、遷移金属塩、遷移金属錯体が記載され、特許文献５では、境界部において有効な光安定剤として、金属粒子、金属酸化物粒子、金属錯体化合物が記載されているが、高温高湿安定性に関する明確な記載はない。また、これらの金属を含む化合物は着色の問題、同時に使用する重合性モノマーおよびマクロモノマーのゲル化を促進する問題、析出と移行の問題を有するため、有機化合物による耐候性向上剤が好ましいと考えられる。
【先行技術文献】
【特許文献】
【０００６】
【特許文献１】特開平９−３２４３２４号公報
【特許文献２】特開２００５−３１７３９５号公報
【特許文献３】米国特許出願公開２００７／００７４３１６号明細書
【特許文献４】米国特許出願公開２０１５／０２７００２４号明細書
【特許文献５】特開２０１６−１６０８号公報
【発明の概要】
【発明が解決しようとする課題】
【０００７】
本発明は、太陽光長時間暴露下と高温高湿条件下の双方における、金属ナノワイヤを用いた透明導電膜の劣化を抑制するための耐候性向上剤を提供することにある。
【課題を解決するための手段】
【０００８】
本発明者は、前記の課題を解決すべく鋭意研究を行った結果、特定の化合物の組み合わせからなる耐候性向上剤を用いた場合に、太陽光長時間暴露下と高温高湿条件下の双方における、金属ナノワイヤを用いた透明導電膜の劣化を抑制することを見出し、本発明を完成させるに至った。【０００９】
すなわち、本発明は、
（ｉ）化合物（A）と、化合物（B）および化合物（C）の少なくとも１つと、を含有する耐候性向上剤、
化合物（A）：下記一般式（１）または（２）で表わされる化合物、
一般式（１）【００１０】
【化１】
0006642712.tif 000002
一般式（１）中、Ｒ１は水素原子、炭素数１〜１２のアルキル基、または炭素数１〜３のアルキル基を有する（ジ）カルボキシアルキル基を表す。
一般式（２）【００１１】
【化２】
0006642712.tif 000003
一般式（２）中、Ｒ２は水素原子、炭素数１〜１２のアルキル基、または炭素数１〜３のアルキル基を有する（ジ）カルボキシアルキル基を表す。
化合物（B）：没食子酸、没食子酸誘導体またはタンニン酸
化合物（C）：下記一般式（３）で表わされる化合物
一般式（３）【００１２】
【化３】
0006642712.tif 000004
一般式（３）中、Ｘは酸素原子または硫黄原子を表し、Ｒ３は水素原子、アセチル基、ピラゾイル基、またはアミノチアゾリル基を表し、Ｒ４は炭素数１〜４のアルキル基、またはベンゾチアゾリル基を表し、Ｒ５は炭素数１〜４のアルキル基、または炭素数１〜４のアルキル基を有するイソ酪酸アルキルエステル基を表す。
（ｉｉ）化合物（A）の質量と、化合物（B）と化合物（C）の合計質量の比が、１/８０≦化合物（A）/［化合物（B）＋化合物（C）］≦８０/１である、前記（ｉ）に記載の耐候性向上剤、
（ｉｉｉ）金属ナノワイヤ用である、前記（ｉ）または（ｉｉ）に記載の耐候性向上剤、
（ｉｖ）金属ナノワイヤが銀ナノワイヤである、前記（ｉ）〜（ｉｉｉ）のいずれかに記載の耐候性向上剤、
（ｖ）化合物（A）が、２−メルカプトチアゾリン、３−(２−ベンゾチアゾール−２−イルチオ)プロピオン酸、（１，３−ベンゾチアゾール−２−イルチオ）コハク酸から選ばれる少なくとも1種である、前記（ｉ）〜（ｉｖ）のいずれかに記載の耐候性向上剤、
（ｖｉ）化合物（B）が、タンニン酸である、前記（ｉ）〜（ｖ）のいずれかに記載の耐候性向上剤、
（ｖｉｉ）化合物（C）が、(Z)−２−(２−アミノ−４−チアゾリル)−２−(メトキシイミノ)チオ酢酸 S−(２−ベンゾチアゾリル)である、前記（ｉ）〜（ｖｉ）のいずれかに記載の耐候性向上剤、
(ｖｉｉｉ)前記（ｉｉｉ）〜（ｖｉｉ）のいずれかに記載の耐候性向上剤と、光重合性開始剤および熱重合性開始剤の少なくとも１つと、重合性モノマーおよびマクロモノマーの少なくとも１つとを含む金属ナノワイヤ含有層被膜用樹脂組成物、
（ｉｘ）金属ナノワイヤ含有層と、金属ナノワイヤ含有層上に配置された金属ナノワイヤ含有層を保護するための保護層と、を有する金属ナノワイヤ含有積層体であって、前記保護層が、前記(viii)に記載の金属ナノワイヤ含有層被膜用樹脂組成物の硬化物である、金属ナノワイヤ含有積層体、
（ｘ）金属ナノワイヤ含有層が、前記（ｉ）〜（ｖｉｉ）のいずれかに記載の耐候性向上剤を含む、前記（ｉｘ）に記載の金属ナノワイヤ含有積層体、
（ｘｉ）金属ナノワイヤ含有層が、水性ポリエステル樹脂を含む、前記（ｉｘ）または前記（ｘ）に記載の金属ナノワイヤ含有積層体、
である。
【発明の効果】
【００１３】
本発明によれば、太陽光長時間暴露下、高温高湿条件下のいずれにおいても、金属ナノワイヤを用いた透明導電膜の劣化を抑制することができる耐候性向上剤が提供される 。
【図面の簡単な説明】
【００１４】
【図１】図１は、金属ナノワイヤ含有積層体の一実施形態を示す概略断面図である。
【図２】図２は、金属ナノワイヤ含有積層体の他の実施形態を示す概略断面図である。
【発明を実施するための形態】
【００１５】
以下、本発明について詳細に説明する。
【００１６】
［耐候性向上剤］
本発明における耐候性向上剤は、化合物（A）と、化合物（B）および化合物（C）の少なくとも１つと、を含有するものである。化合物（A）と、化合物（B）および化合物（C）の少なくとも１つと、を併用することが、太陽光の長時間暴露環境下、および高温高湿環境下、の両環境下で金属ナノワイヤの劣化を抑制するために必要であり、この効果は、化合物（A）と、化合物（B）および化合物（C）の少なくとも１つと、をそれぞれ単独で使用しただけでは不十分である。
【００１７】
［化合物（A）］
化合物（A）は、下記一般式（１）または（２）で表わされる化合物である。これらは１種でまたは２種以上を組合せて用いることができる。
一般式（１）
【００１８】
【化４】
0006642712.tif 000005
一般式（１）中、Ｒ１は水素原子、炭素数１〜１２のアルキル基、または炭素数１〜３のアルキル基を有する（ジ）カルボキシアルキル基を表す。
一般式（２）
【００１９】
【化５】
0006642712.tif 000006
一般式（２）中、Ｒ２は水素原子、炭素数１〜１２のアルキル基、または炭素数１〜３のアルキル基を有する（ジ）カルボキシアルキル基を表す。
【００２０】
Ｒ１またはＲ２の炭素数１〜１２のアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、イソアミル基、ヘキシル基、オクチル基、ドデシル基等が挙げられる。Ｒ１またはＲ２の炭素数１〜３のアルキル基からなる（ジ）カルボキシアルキル基としては、例えば、カルボキシメチル基、１−カルボキシエチル基、２−カルボキシエチル基、１，２−ジカルボキシエチル基、３−カルボキシプロピル基、１，３−ジカルボキシプロピル基が挙げられる。
【００２１】
化合物（A）の具体例として、２−メルカプトチアゾリン、２−メルカプトチアゾリンメチルエーテル、２−メルカプトベンゾチアゾール、２−メルカプトベンゾチアゾールメチルエーテル、２−メルカプトベンゾチアゾールエチルエーテル、２−メルカプトベンゾチアゾールプロピルエーテル、２−メルカプトベンゾチアゾールブチルエーテル、２−メルカプトベンゾチアゾールイソブチルエーテル、２−メルカプトベンゾチアゾールドデシルエーテル、（１，３−ベンゾチアゾール−２−イルチオ）酢酸、２−(１，３−ベンゾチアゾール−２−イルチオ)プロピオン酸、３−（１，３−ベンゾチアゾール−２−イルチオ）プロピオン酸、（１，３−ベンゾチアゾール−２−イルチオ）コハク酸等が挙げられる。
【００２２】
これらの中でも、耐候性の観点で、２−メルカプトチアゾリン、２−メルカプトベンゾチアゾール、２−メルカプトベンゾチアゾールメチルエーテル、３−（１，３−ベンゾチアゾール−２−イルチオ）プロピオン酸、（１，３−ベンゾチアゾール−２−イルチオ）コハク酸が好ましく、２−メルカプトチアゾリン、３−(１，３−ベンゾチアゾール−２−イルチオ)プロピオン酸、（１，３−ベンゾチアゾール−２−イルチオ）コハク酸が特に好ましい。これらは１種でまたは２種以上を組合せて用いることができる。
【００２３】
［化合物（B）］
化合物（B）は、没食子酸、没食子酸誘導体またはタンニン酸である。これらは１種でまたは２種以上を組合せて用いることができる。
【００２４】
没食子酸は、公知の方法により化学合成したものでもよく、マメ科植物、ウルシ科植物等から単離したものでもよい。また、これらの植物から単離したものに、更に化学合成を加えたものでもよく、これらの植物から得られた没食子酸を含有するエキスを、そのまま用いてもよい。また、没食子酸としては、市販品を使用することができる。
【００２５】
没食子酸誘導体は、例えば没食子酸エステルが挙げられる。炭素数１〜２０のアルキル基を分子内に含む没食子酸のアルキルエステルが一般に知られている。没食子酸誘導体は、公知の方法により化学合成したものでもよく、五倍子等の植物などから単離したものでもよい。また、五倍子等の植物から単離したものに、更に化学合成を加えたものでもよく、五倍子等の植物から得られる没食子酸誘導体を含有するエキスを、そのまま用いてもよい。また、没食子酸誘導体としては、市販品を使用することができる。
【００２６】
タンニン酸としては、ポリフェノール（タンニン）骨格を有する化合物であればよく、植物由来のタンニン酸を用いることができる。耐候性の観点で、五倍子または没食子由来のタンニン酸がさらに好ましい。
【００２７】
化合物（B）の具体例として、没食子酸、没食子酸メチル、没食子酸エチル、没食子酸プロピル、没食子酸ブチル、没食子酸イソブチル、没食子酸イソアミル、没食子酸オクチル、没食子酸ドデシル、没食子酸ヘキサデシル、没食子酸ステアリル、タンニン酸等が挙げられる。これらの中でも、耐候性の観点で、没食子酸、没食子酸メチル、没食子酸エチル、没食子酸プロピル、没食子酸ブチル、没食子酸イソブチル、没食子酸イソアミル、没食子酸オクチル、タンニン酸が好ましく、タンニン酸が特に好ましい。これらは１種でまたは２種以上を組合せて用いることができる。
【００２８】
［化合物（C）］
化合物（C）は、下記一般式（３）で表わされる化合物である。これらは１種でまたは２種以上を組合せて用いることができる。
一般式（３）
【００２９】
【化６】
0006642712.tif 000007
一般式（３）中、Ｘは酸素原子または硫黄原子を表し、Ｒ３は水素原子、アセチル基、ピラゾイル基、アミノチアゾリル基を表し、Ｒ４は炭素数１〜４のアルキル基、またはベンゾチアゾリル基を表し、Ｒ５は炭素数１〜４のアルキル基、または炭素数１〜４のアルキル基を有するイソ酪酸アルキルエステル基を表す。
【００３０】
Ｒ４ならびにＲ５の炭素数１〜４のアルキル基としては、メチル基、エチル基、ｎ−プロピル基、イソプロピル基、ｎ−ブチル基、イソブチル基、ｓｅｃ−ブチル基、ｔｅｒｔ−ブチル基が挙げられる。
【００３１】
化合物（C）の具体例として、メトキシイミノ酢酸、(２Ｚ)−[(２−エトキシ−２−オキソエトキシ)イミノ]-(１Ｈ-ピラゾール−５−イル)酢酸、(Ｚ)−２−(メトキシイミノ)−３−オキソ酪酸メチル、(Ｚ)−２−(２−アミノ−４−チアゾリル)−２−(メトキシイミノ)酢酸エチル、(Ｚ)−２−(２−アミノ−４−チアゾリル)−２−(メトキシイミノ)酢酸、(Ｚ)−２−(２−アミノ−４−チアゾリル)−２−(メトキシイミノ)チオ酢酸  Ｓ−(２−ベンゾチアゾリル)、(Z)-t-ブチル 2-({[1-(2-アミノチアゾール-4-イル)-2-(ベンゾ[d]チアゾール-2-イルチオ)-2-オキソエチリデン]アミノ}オキシ)-2-メチルプロパノアートが挙げられる。
これらの中でも、耐候性の観点で、(Ｚ)−２−(２−アミノ−４−チアゾリル)−２−(メトキシイミノ)酢酸エチル、(Ｚ)−２−(２−アミノ−４−チアゾリル)−２−(メトキシイミノ)チオ酢酸  Ｓ−(２−ベンゾチアゾリル)、(Z)-t-ブチル 2-({[1-(2-アミノチアゾール-4-イル)-2-(ベンゾ[d]チアゾール-2-イルチオ)-2-オキソエチリデン]アミノ}オキシ)-2-メチルプロパノアートが好ましく、(Ｚ)−２−(２−アミノ−４−チアゾリル)−２−(メトキシイミノ)チオ酢酸  Ｓ−(２−ベンゾチアゾリル)が特に好ましい。これらは１種でまたは２種以上を組合せて用いることができる。
【００３２】
本発明において、耐候性向上剤は各化合物（A）〜（C）を予め混合したものである必要はなく、最終的に耐候性を向上させたい材料に含有されていれば構わない。化合物（A）の質量と、化合物（B）と化合物（C）の合計質量の比は、１/８００≦化合物（A）/［化合物（B）＋化合物（C）］≦８００/１であることが好ましく、１/８０≦化合物（A）/［化合物（B）＋化合物（C）］≦８０/１であることがより好ましく、１/８≦化合物（A）/［化合物（B）＋化合物（C）］≦８/１であることがさらに好ましい。
【００３３】
［金属ナノワイヤ含有積層体］
金属ナノワイヤ含有積層体は、基板上に形成される。金属ナノワイヤ含有積層体とは、金属ナノワイヤ含有組成物を製膜して得られる金属ナノワイヤ含有層と、金属ナノワイヤ含有層被膜用樹脂組成物を製膜して得られる、金属ナノワイヤ含有層上に配置された金属ナノワイヤ含有層を保護するための保護層とを、少なくとも１層ずつ有する積層体である。保護層 は、金属ナノワイヤ含有層の上に設けられるのであれば特に位置に制限はなく、例えば、金属ナノワイヤ含有層の第一主面側及び第二主面側のいずれか一方、または両面側に配置することができる。具体的には、図１に示すように、基板１上に形成された金属ナノワイヤ含有層２の第一主面上に保護層３を配置することができる。また、図２に示すように、金属ナノワイヤ含有層２の第一、第二主面の両面に保護層３を配置することもできる。金属ナノワイヤ含有層を保護する観点から、保護層は少なくも金属ナノワイヤ含有層の第一主面上に配置されることが好ましい。
金属ナノワイヤ含有層と保護層が互いに接する例を挙げて説明したが、金属ナノワイヤ含有層に接触しているか否かは問わない。そのため、金属ナノワイヤ含有層と保護層の間に他の層を介在させて配置してもよい。
保護層と金属ナノワイヤ含有層は隣接して配置されることが好ましく、保護層と金属ナノワイヤ含有層が接して配置されることがより好ましい。保護層（耐候性向上剤）が金属ナノワイヤ層に移行し、耐候性が向上するからである。
【００３４】
［基板］
基板は、用途に応じて適宜選択し、堅くてもよく、曲がり易くてもよい。また、着色されていてもよい。本発明における基板は、公知の方法で得られる、あるいは市販品の基板であれば特に制限なく用いることができる。基板の材料の具体例として、ガラス、ポリイミド、ポリカーボネート、ポリエーテルスルホン、ポリアクリレート、ポリエステル、ポリエチレンテレフタレート、ポリエチレンナフタレート、ポリオレフィン、ポリ塩化ビニルが挙げられる。基板には、有機機能性材料および無機機能性材料が、さらに形成されても良い。また、基板は多数積層されても良い。
【００３５】
［金属ナノワイヤ含有組成物］
金属ナノワイヤ含有組成物は、金属ナノワイヤと、バインダーと、金属ナノワイヤ分散媒を含有し、さらに必要に応じて適宜耐候性向上剤、ならびに後述するその他の添加剤を含有してなる組成物である。
【００３６】
[金属ナノワイヤ]
本発明において金属ナノワイヤとは、断面直径が１μｍ未満であり、アスペクト比（長軸長／直径）が１０以上である、断面直径がナノレベルのワイヤ状の金属構造体である。
【００３７】
金属ナノワイヤの直径は、５ｎｍ以上２５０ｎｍ未満であることが好ましく、１０ｎｍ以上１５０ｎｍ未満であることがより好ましい。
【００３８】
金属ナノワイヤの長軸長は、０．５μｍ以上５００μｍ以下であることが好ましく、２．５μｍ以上１００μｍ以下であることがより好ましい。
【００３９】
金属ナノワイヤの金属種は、特に限定されない。金属種の具体例としては、金、銀、銅、白金およびこれらの金属の合金が挙げられる。性能面や製造の容易さ、コスト等を考慮すると、総合的には銀が好ましい。銀ナノワイヤは公知の製造方法で得られたものを用いることができる。本発明においては、Ｎ置換アクリルアミド含有重合体をワイヤ成長制御剤として、銀化合物をポリオール中において２５〜１８０℃で反応させる工程を含む製造方法から得られた銀ナノワイヤが特に好ましい。
【００４０】
［バインダー］
バインダーは、多糖類、水性ポリエステル樹脂、水性ポリウレタン樹脂、水性アクリル樹脂、水性エポキシ樹脂等が挙げられる。これらの樹脂は、単独でまたは2種以上を組み合わせて用いることができ、多糖類単独、多糖類と水性ポリエステル樹脂との組み合わせが好ましく、多糖類と水性ポリエステル樹脂との組み合わせがさらに好ましい。
【００４１】
［多糖類］
多糖類は、多糖およびその誘導体を言う。多糖の具体例としては、デンプン、プルラン、グアーガム、キサンタンガム、セルロース、キトサンおよびローカストビーンガム、並びに、それらの酵素分解物等を挙げることができる。また、多糖の誘導体の具体例としては、多糖に、メチル、エチル、プロピル等のアルキル基、ヒドロキシエチル、ヒドロキシプロピル、ヒドロキシブチル等のヒドロキシアルキル基、カルボキシメチル、カルボキシエチル等のカルボキシアルキル基、およびその金属塩、の少なくともひとつを導入した部分エーテル化多糖の誘導体；多糖や部分エーテル化多糖の誘導体に、（メタ）アクリル酸エステルをグラフト重合した多糖の誘導体や部分エーテル化多糖の誘導体等が挙げられる。これらの中でも、（メタ）アクリル酸エステルをグラフト重合した部分エーテル化多糖の誘導体が好ましく、（メタ）アクリル酸エステルをグラフト重合したヒドロキシプロピルメチルセルロースがさらに好ましい。これらは１種でまたは２種以上を組合せて用いることができる。
【００４２】
［水性ポリエステル樹脂］
水性ポリエステル樹脂は、水系溶媒あるいは水系分散媒に、溶解あるいは分散しうるポリエステル樹脂であればよい。水性ポリエステル樹脂の具体例としては、多価カルボン酸およびそのエステル形成性誘導体と、ポリオールおよびそのエステル形成性誘導体と、の重縮合物が挙げられる。また、水性ポリエステル樹脂には、水性ポリエステル樹脂からの誘導体も含まれる。水性ポリエステル樹脂の誘導体の具体例としては、水性ポリエステルに（メタ）アクリル酸エステルをグラフト重合した、（メタ）アクリル変性水性ポリエステル樹脂が挙げられる。これらの中でも、（メタ）アクリル変性水性ポリエステル樹脂が好ましい。これらは１種でまたは２種以上を組合せて用いることができる。
【００４３】
上記の多価カルボン酸は２個以上のカルボン酸基を有する化合物であればよく、具体的には、フタル酸、テレフタル酸、イソフタル酸、ナフタル酸、１，２−ナフタレンジカルボン酸、１，４−ナフタレンジカルボン酸、１，５−ナフタレンジカルボン酸および２，６−ナフタレンジカルボン酸、ビフェニルジカルボン酸、オルソフタル酸等の芳香族ジカルボン酸；直鎖、分岐および脂環式のシュウ酸、マロン酸、コハク酸、グルタール酸、アジピン酸、ピメリン酸、２，２−ジメチルグルタール酸、スベリン酸、アゼライン酸、セバシン酸、ドデカンジカルボン酸、１，３−シクロペンタンジカルボン酸、１，４−シクロヘキサンジカルボン酸、ジグリコール酸等の脂肪族ジカルボン酸；トリメリット酸、トリメシン酸、ピロメリット酸等のトリカルボン酸；スルホテレフタル酸、５−スルホイソフタル酸、４−スルホイソフタル酸、２−スルホイソフタル酸、４−スルホナフタレン−２，７−ジカルボン酸等の金属スルホネート基含有ジカルボン酸とそのアルカリ金属塩等が挙げられる。多価カルボン酸のエステル形成性誘導体として、多価カルボン酸の無水物、エステル、酸クロライド、ハロゲン化物等の誘導体が挙げられる。これらは１種でまたは２種以上を組合せて用いることができる。
【００４４】
上記のポリオールは２個以上の水酸基を有する化合物であればよく、具体的には、エチレングリコールおよびジエチレングリコール、トリメチロールプロパンおよびグリセリン、トリエチレングリコール、テトラエチレングリコール、ペンタエチレングリコール、ヘキサエチレングリコール、ヘプタエチレングリコール、オクタエチレングリコール等のポリエチレングリコール、プロピレングリコール、ジプロピレングリコール、トリプロピレングリコール、テトラプロピレングリコール等のポリプロピレングリコール、１，３−プロパンジオール、１，３−ブタンジオール、１，４−ブタンジオール、１，５−ペンタンジオール、１，６−ヘキサンジオール、２，２−ジメチル−１，３−プロパンジオール、２−エチル−２−ブチル−１，３−プロパンジオール、２−エチル−２−イソブチル−１，３−プロパンジオール、２，２，４−トリメチル−１，６−ヘキサンジオール、１，２−シクロヘキサンジメタノール、１，３−シクロヘキサンジメタノール、１，４−シクロヘキサンジメタノール、２，２，４，４−テトラメチル−１，３−シクロブタンジオール等が挙げられる。ポリオールのエステル形成性誘導体として、ポリオールのヒドロキシル基がアセテート化された誘導体等が挙げられる。これらは１種でまたは２種以上を組合せて用いることができる。
【００４５】
［水性ポリウレタン樹脂］
水性ポリウレタン樹脂は、水系溶媒あるいは水系分散媒に、溶解あるいは分散しうるポリウレタン樹脂であればよい。水性ポリウレタン樹脂の具体例として、ジイソシアネートと、ポリオールと、を重付加反応させ、さらに、中和および鎖伸長し、水性化したもの等を挙げることができる。これらは１種でまたは２種以上を組合せて用いることができる。
【００４６】
［水性アクリル樹脂］
水性アクリル樹脂は、水系溶媒あるいは水系分散媒に、溶解あるいは分散しうるアクリル樹脂であればよい。水性アクリル樹脂の具体例としては、（メタ）アクリル酸エステル類とアニオン性の重合性モノマーとの共重合体である、アニオン性の水性アクリル樹脂や、（メタ）アクリル酸エステル類とカチオン性の重合性モノマーとの共重合体である、カチオン性の水性アクリル樹脂が挙げられる。これらは１種でまたは２種以上を組合せて用いることができる。
【００４７】
［水性エポキシ樹脂］
水性エポキシ樹脂は、水系溶媒あるいは水系分散媒に、溶解あるいは分散しうるエポキシ樹脂であればよい。水性エポキシ樹脂の具体例としては、ａ）ビスフェノール型エポキシオリゴマー、ｂ）ビスフェノール型エポキシオリゴマーと、脂肪酸およびその誘導体、脂肪酸アミド、不飽和基含有アミン類、のいずれかと反応させた変性エポキシ樹脂、ｃ）ビスフェノール型エポキシオリゴマーとポリアルキレングリコールジグリシジルエーテルとの混合物にビスフェノールＡを反応させた変性エポキシ樹脂、のいずれかを原料として、前記ａ）〜ｃ）原料樹脂中のエポキシ基にアミン化合物を反応させ、導入したアミン基の一部を酸で中和して水溶化または水分散性化した水性エポキシ樹脂が挙げられる。これらは１種でまたは２種以上を組合せて用いることができる。
【００４８】
［金属ナノワイヤ分散媒］
金属ナノワイヤ含有組成物は、金属ナノワイヤ分散媒を含有する。金属ナノワイヤ分散媒は、金属ナノワイヤが分散可能であるとともに、金属ナノワイヤ含有組成物中の他の成分を溶解させ、成膜時に蒸発することで均一な塗膜を形成する化合物であればよい。金属ナノワイヤ分散媒としては、水、アルコール類が挙げられる。アルコール類の具体例としては、メタノール、エタノール、１−プロパノール、２−プロパノール、１−ブタノール、２−ブタノール、２−メチルプロパノール、１，１−ジメチルエタノール、シクロヘキサノール等が挙げられる。これらの中でも、水、メタノール、エタノール、１−プロパノール、２−プロパノールが好ましく、水がさらに好ましい。これらは１種でまたは２種以上を組合せて用いることができる。
【００４９】
［その他］
金属ナノワイヤ含有組成物には、本発明の効果を阻害しない範囲内で各種の添加剤を添加することができる。添加剤としては、例えば、界面活性剤、架橋剤、pH調製剤、導電補助剤、増粘剤、無機または有機の微粒子、難燃剤、難燃助剤、酸化防止剤、レベリング剤、滑り賦活剤、帯電防止剤、染料、充填剤などを用いることができる。
【００５０】
金属ナノワイヤ含有組成物中の、金属ナノワイヤの質量と、化合物（A）と化合物（B）と化合物（C）の合計質量との比は、金属ナノワイヤ含有組成物を塗布した塗膜の導電性と透明性の観点から、１/１００≦［化合物（A）+化合物（B）＋化合物（C）］／金属ナノワイヤ≦１/１であることが好ましく、１/５０≦［化合物（A）+化合物（B）＋化合物（C）］／金属ナノワイヤ≦１/２であることがさらに好ましい。
【００５１】
［金属ナノワイヤ含有層被膜用樹脂組成物］
金属ナノワイヤ含有層被膜用樹脂組成物は、光重合開始剤および熱重合開始剤の少なくとも１つと、重合性モノマーおよびマクロモノマーの少なくとも１つと、耐候性向上剤とを含有し、さらに必要に応じて適宜溶媒、硬化助剤ならびに後述するその他の添加剤を含有してなる組成物である。
なお、金属ナノワイヤ含有層被覆用樹脂組成物を硬化させることにより、所定の成形品が得られる。
【００５２】
［光重合開始剤］
光重合開始剤は特に限定なく、公知の方法で得られる、あるいは市販品の光重合開始剤でよい。光重合開始剤の具体例としては、1-ヒドロキシシクロヘキシルフェニルケトン、ジエトキシアセトフェノン、２−ヒドロキシ−２−メチル−１−フェニルプロパン−１−オン、１-[４-(２-ヒドロキシエトキシ)-フェニル]-２-ヒドロキシ-２-メチル-１-プロパン-１-オン、ベンゾイン、ベンゾインメチルエーテル、ベンゾインエチルエーテル、ベンゾイル安息香酸、ベンゾイル安息香酸メチル、２−メチル−１−［４−（メチルチオ）フェニル］−２−（４−モルホリニル）−１−プロパノン、キサントン、アントラキノン、２−メチルアントラキノン等が挙げられる。これらの中でも、1-ヒドロキシシクロヘキシルフェニルケトン、２−ヒドロキシ−２−メチル−１−フェニルプロパン−１−オンが好ましく、1-ヒドロキシシクロヘキシルフェニルケトンがさらに好ましい。これらは１種または２種以上を組合せて用いることができる。
【００５３】
［熱重合開始剤］
熱重合開始剤は特に限定なく、公知の方法で得られる、あるいは市販品の熱重合開始剤でよい。熱重合開始剤の具体例としては、過硫酸アンモニウム、過硫酸ナトリウム、過硫酸カリウム等の過硫酸塩類；ｔ−ブチルハイドロパーオキサイド、クメンハイドロパーオキサイド、ベンゾイルパーオキサイド、ラウロイルパーオキサイド等の過酸化物類；過硫酸塩類や過酸化物類と亜硫酸塩、亜硫酸水素塩、チオ硫酸塩、ナトリウムホルムアルデヒドスルホキシレート、硫酸第一鉄、硫酸第一鉄アンモニウム、ブドウ糖、アスコルビン酸等の還元剤との組み合わせによるレドックス開始剤；２，２’−アゾビスイソブチロニトリル、２，２’−アゾビス（２，４−ジメチルバレロニトリル）、２，２’−アゾビス（２−メチルブチロニトリル）、２，２’−アゾビス（２−メチルプロピオン酸）ジメチル、２，２’−アゾビス（２−アミジノプロパン）二塩酸塩等のアゾ化合物類、が挙げられる。これらは１種または２種以上を組合せて用いることができる。
【００５４】
［重合性モノマーおよびマクロモノマー］
重合性モノマーおよびマクロモノマーとしては、可視光、または紫外線や電子線のような電離放射線の照射により直接または開始剤の作用を受けて重合反応を生じるモノマーおよびマクロモノマーであれば、特に限定はなく用いることができる。１分子中に１個の官能基を有する重合性モノマーの具体例としては、（メタ）アクリル酸、メチル（メタ）アクリレート、エチル（メタ）アクリレート、ブチル（メタ）アクリレート、２−エチルヘキシル（メタ）アクリレート、シクロヘキシル（メタ）アクリレート、フェノキシエチル（メタ）アクリレート、２−ヒドロキシエチル（メタ）アクリレート、メトキシ−ジエチレングリコール（メタ）アクリレート、メトキシ−トリエチレングリコール（メタ）アクリレート等の（メタ）アクリル酸エステル類；（メタ）アリルアルコール、グリセロールモノ（メタ）アリルエーテル等の（メタ）アリル化合物；スチレン、メチルスチレン、ブチルスチレン等の芳香族ビニル類；酢酸ビニル等のカルボン酸ビニルエステル類；（メタ）アクリルアミド、Ｎ−シクロヘキシル（メタ）アクリルアミド、Ｎ−フェニル（メタ）アクリルアミド、Ｎ−（２−ヒドロキシエチル）（メタ）アクリルアミド、（メタ）アクリルアミド類が挙げられる。また、１分子中に２個以上の官能基を有する重合性モノマーの具体例としては、ポリエチレングリコールジ（メタ）アクリレート、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、アルキル変性ジペンタエリスリトールペンタエリスリトール、エチレンオキサイド変性ビスフェノールＡジ（メタ）アクリレート、エチレンオキサイド変性トリメチロールプロパントリ（メタ）アクリレート、プロピレンオキサイド変性トリメチロールプロパントリ（メタ）アクリレート、エチレンオキサイド変性イソシアヌル酸トリアクリレート等が挙げられる。マクロモノマーの具体例としては、１分子あたり平均１個以上重合性不飽和基を有する重合性ウレタンアクリレート樹脂、重合性ポリウレタン樹脂、重合性アクリル樹脂、重合性エポキシ樹脂、重合性ポリエステル樹脂、を用いることができる。これらの中でも、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、アルキル変性ジペンタエリスリトールペンタエリスリトール、重合性ウレタンアクリレート樹脂、重合性ポリウレタン樹脂が好ましく、トリメチロールプロパントリ（メタ）アクリレート、ジペンタエリスリトールヘキサ（メタ）アクリレート、がさらに好ましい。これらは１種または２種以上を組合せて用いることができる。
【００５５】
［溶媒］
金属ナノワイヤ含有層被膜用樹脂組成物には、更に溶媒を含有することができる。溶媒は金属ナノワイヤ含有層被膜用樹脂組成物中の他の成分を溶解させ、製膜時に蒸発することで均一な塗膜を形成する化合物であればよい。溶媒の具体例として、水、メタノール、エタノール、１−プロパノール、２−プロパノール、アセトン、メチルエチルケトン、トルエン、ｎ−ヘキサン、ｎ−ブチルアルコール、メチルイソブチルケトン、メチルブチルケトン、エチルブチルケトン、シクロヘキサノン、酢酸エチル、酢酸ブチル、プロピレングリコールモノメチルエーテルアセテート、エチレングリコールモノエチルエーテル、プロピレングリコールモノメチルエーテル、ジエチレングリコールジエチルエーテル、ジエチレングリコールエチルメチルエーテル、１，３−ブチレングリコールジアセテート、シクロヘキサノールアセテート、プロピレングリコールジアセテート、テトラヒドロフルフリルアルコール、メチルエチルジグリコール、およびＮ−メチル−２−ピロリドン等が挙げられる。これらの中でも、１−プロパノール、２−プロパノール、トルエン、メチルエチルケトン、メチルイソブチルケトン、酢酸エチル、酢酸ブチル、プロピレングリコールモノメチルエーテルアセテート、プロピレングリコールモノメチルエーテルが好ましく、プロピレングリコールモノメチルエーテルがさらに好ましい。これらは１種または２種以上を組合せて用いることができる。
【００５６】
［硬化助剤］
金属ナノワイヤ含有層被膜用樹脂組成物には、更に硬化助剤を含有することができる。硬化助剤は、１分子中に反応性官能基を２個以上有する化合物であればよい。反応性官能基の具体例としては、イソシアネート基、アクリル基、メタクリル基、メルカプト基等が挙げられる。これらは１種または２種以上を組合せて用いることができる。
【００５７】
［その他］
金属ナノワイヤ含有層被膜用樹脂組成物には、本発明の効果を阻害しない範囲内で各種の添加剤を添加することができる。添加剤としては、例えば、有機の微粒子、難燃剤、難燃助剤、耐酸化安定剤、レベリング剤、滑り賦活剤、帯電防止剤、染料、充填剤などを用いることができる。
【００５８】
本発明において、金属ナノワイヤ含有層被膜用樹脂組成物における耐候性向上剤の合計含有量は、金属ナノワイヤ含有層被膜用樹脂組成物の不揮発性分に対して、０．１質量％以上１５質量％以下であることが好ましく、１質量％以上５質量％以下であることがさらに好ましい。
【００５９】
［製膜］
金属ナノワイヤ含有層被膜用樹脂組成物、ならびに金属ナノワイヤ含有組成物の塗布方法としては、公知な塗布方法を用いることができる。塗布方法の具体例としては、スピンコート法、スリットコート法、ディップコート法、ブレードコート法、バーコート法、スプレー法、凸版印刷法、凹版印刷法、スクリーン印刷法、平板印刷法、ディスペンス法およびインクジェット法等が挙げられる。また、これらの塗布方法を用いて複数回塗り重ねてもよい。
【００６０】
［積層方法］
金属ナノワイヤ含有積層体の製造方法は特に限定されない。例えば、基材上に金属ナノワイヤ含有組成物を製膜することで金属ナノワイヤ含有層を形成し、さらにその上面に金属ナノワイヤ含有層被膜用樹脂組成物を製膜することで金属ナノワイヤ含有層の保護層を形成する方法、あるいは、基材上に予め保護層を形成しておき、その上に順に金属ナノワイヤ含有層、保護層を形成する方法などが挙げられる。
【００６１】
金属ナノワイヤ含有組成物は、塗布方法に応じて任意の濃度に希釈して塗布することができる。希釈分散媒として、水、アルコール類が挙げられる。アルコール類の具体例としては、メタノール、エタノール、１−プロパノール、２−プロパノール、１−ブタノール、２−ブタノール、２−メチルプロパノール、１，１−ジメチルエタノール、シクロヘキサノール等が挙げられる。これらは１種でまたは２種以上を組合せて用いることができる。
【００６２】
金属ナノワイヤ含有層被膜用樹脂組成物は、塗布方法に応じて任意の濃度に希釈して塗布することができる。希釈溶剤の具体例として、水、メタノール、エタノール、イソプロパノール、アセトン、メチルエチルケトン、トルエン、ｎ−ヘキサン、ｎ−ブチルアルコール、メチルイソブチルケトン、メチルブチルケトン、エチルブチルケトン、シクロヘキサノン、酢酸エチル、酢酸ブチル、プロピレングリコールモノメチルエーテルアセテート、エチレングリコールモノエチルエーテル、プロピレングリコールモノメチルエーテル、ジエチレングリコールジエチルエーテル、ジエチレングリコールエチルメチルエーテル、１，３−ブチレングリコールジアセテート、シクロヘキサノールアセテート、プロピレングリコールジアセテート、テトラヒドロフルフリルアルコール、メチルエチルジグリコール、およびＮ−メチル−２−ピロリドン等が挙げられる。これらは１種または２種以上を組合せて用いることができる。
【００６３】
本発明の耐候性向上剤は、太陽光長時間暴露下と高温高湿条件下の双方における、金属ナノワイヤを用いた透明導電膜の劣化を抑制することができるため、例えば、液晶ディスプレイ用電極材、プラズマディスプレイ用電極材、有機エレクトロルミネセンスディスプレイ用電極材、電子ペーパー用電極材、タッチパネル用電極材、薄膜型アモルファスＳｉ太陽電池用電極材、色素増感太陽電池用電極材、電磁波シールド材、帯電防止材等の各種デバイスの透明導電膜を形成するために幅広く適用される。
【実施例】
【００６４】
以下、本発明の実施例に基づいて具体的に説明するが、本発明はこれらの実施例に限定されるものではない。また、実施例では金属種として銀を用いているため、本発明で規定する金属ナノワイヤを便宜的に銀ナノワイヤと読み替えた。なお、実施例、比較例中の「部」および「％」は特に断らない限り質量基準である。実施例、比較例中において、構成成分としての水は純水を用いた。【００６５】
［銀ナノワイヤの直径］
走査型電子顕微鏡（ＳＥＭ；日本電子（株）製、ＪＳＭ−５６１０ＬＶ）を用い、１００個の銀ナノワイヤを観察し、その算術平均値から銀ナノワイヤの直径を求めた。【００６６】
［銀ナノワイヤの長軸長］
走査型電子顕微鏡（ＳＥＭ；日本電子（株）製、ＪＳＭ−５６１０ＬＶ）を用い、１００個の銀ナノワイヤを観察し、その算術平均値から銀ナノワイヤの長軸長を求めた。【００６７】
［銀ナノワイヤ含有積層体の平均表面電気抵抗値］
銀ナノワイヤ含有積層体上の異なる１０部位の表面電気抵抗値（Ω／□）を測定し、その算術平均値から銀ナノワイヤ含有積層体の平均表面電気抵抗値を求めた。表面電気抵抗値の測定には、非接触式表面抵抗測定器ＥＣ−８０Ｐ（ナプソン（株）製）を用いた。【００６８】
［銀ナノワイヤ含有積層体による基板の全光線透過率変化量］
何も施されていない基板と、銀ナノワイヤ含有積層体を有する基板の全光線透過率を測定し、その差から銀ナノワイヤ含有積層体による基板の全光線透過率変化量を求めた。全光線透過率変化量は、その値が低い方が、銀ナノワイヤ含有積層体の透明性が高い。測定には、ＮＤＨ５０００（日本電色工業（株）製）を用いた。【００６９】
［銀ナノワイヤ含有積層体による基板のヘイズ変化量］
何も施されていない基板と、銀ナノワイヤ含有積層体を有する基板のヘイズを測定し、その差から銀ナノワイヤ含有積層体による基板のヘイズ変化量を求めた。ヘイズ変化量は、その値が低い方が、銀ナノワイヤ含有積層体の濁度が低い。測定には、ＮＤＨ５０００（日本電色工業（株）製）を用いた。【００７０】
［銀ナノワイヤ含有積層体の光安定性］
PETフィルム上に形成された銀ナノワイヤ含有積層体上に、光学弾性樹脂（３Ｍ（株）製、商品名８１４６−２、膜厚５０μｍ）を片面のセパレータを剥がして貼り合せた。さらに、貼り合わせた光学弾性樹脂の残る片面のセパレータを剥がした上からガラス基板を貼り合わせ、ＰＥＴフィルム上に、銀ナノワイヤ含有積層体、光学弾性樹脂、ガラスが順に積層された積層体を調製した。この積層体の全面の半分を覆うように、ガラス面側に黒テープ（ニチバン（株）製、ビニールテープＶＴ−５０黒）を貼り付けて、光安定性試験用試料を調製した。【００７１】
調製された光安定性試験用試料について、そのＰＥＴフィルム面から表面電気抵抗値を測定した。表面電気抵抗値の測定には、非接触式表面抵抗測定器ＥＣ−８０Ｐ（ナプソン（株）製）を用いた。表面電気抵抗値は、照射部（黒テープが貼り付けていない領域）、境界部（黒テープを貼り付けた領域と貼り付けていない領域の境界部）と遮光部（黒テープが貼り付けた領域）の３箇所について測定し、この表面電気抵抗値を各部の各々の初期値（Ｒｐ０）とした。【００７２】
次いで、光安定性試験用試料について、光安定性試験機（アトラス  マテリアルテクノロジー社製、ＳＵＮＴＥＳＴ  ＣＰＳ＋）を用いてキセノンランプを照射した。試験条件は、昼光フィルター装填、ブラックパネル温度７０℃、照射強度７５０Ｗ／ｍ２（波長３００ｎｍ〜８００ｎｍの分光放射照度の積算値）、試験槽内の温度は４２℃、湿度は５０％ＲＨ、試験時間５００時間とした。キセノンランプは、光安定性試験用試料の黒テープ貼り付け面側から照射した。光安定性試験後、室温で１日静置してから、改めて照射部、境界部と遮光部の表面電気抵抗値を測定した。この表面電気抵抗値を光安定性試験後の表面電気抵抗値（Ｒｐ１）とした。【００７３】
銀ナノワイヤ含有積層体の光安定性を、光安定性試験前後の表面電気抵抗値Ｒｐ０、Ｒｐ１に基づき、以下に従って評価した。
ＡＡ  ；  Ｒｐ１／Ｒｐ０  ≦  １．１
Ａ    ；  １．１  ＜  Ｒｐ１／Ｒｐ０  ≦  １．２
ＢＢ  ；  １．２  ＜  Ｒｐ１／Ｒｐ０  ≦  １．３
Ｂ    ；  １．３  ＜  Ｒｐ１／Ｒｐ０  ≦  １．５
ＢＣ  ；  １．５  ＜  Ｒｐ１／Ｒｐ０  ≦  ２．０
Ｃ    ；  ２．０  ＜  Ｒｐ１／Ｒｐ０
なお、光安定性の優劣の順序は以下の通りである。
光安定性：  ＡＡ（優）→Ａ→ＢＢ→Ｂ→ＢＣ→Ｃ（劣）【００７４】
［銀ナノワイヤ含有積層体の高温高湿安定性］
銀ナノワイヤ含有積層体について、恒温恒湿器試験機（いすゞ製作所製、ＴＰＡＶ−４８−２０）を用いて、８５℃８５％ＲＨの環境下で２４０時間静置することにより、高温高湿安定性試験を行った。高温高湿安定性試験前の表面電気抵抗値を測定し、この表面電気抵抗値を初期値（Ｒｗ０）とした。表面電気抵抗値の測定には、非接触式表面抵抗測定器ＥＣ−８０Ｐ（ナプソン（株）製）を用いた。高温高湿安定性試験後、室温で１日静置してから、改めて表面電気抵抗値を測定した。この表面電気抵抗値を高温高湿安定性試験後の表面電気抵抗値（Ｒｗ１）とした。【００７５】
銀ナノワイヤ含有積層体の高温高湿安定性を、高温高湿安定性試験前後の表面電気抵抗値Ｒｗ０、Ｒｗ１に基づき、以下に従って評価した。
ＡＡ  ；  Ｒｗ１／Ｒｗ０  ≦  １．１
Ａ    ；  １．１  ＜  Ｒｗ１／Ｒｗ０  ≦  １．２
ＢＢ  ；  １．２  ＜  Ｒｗ１／Ｒｗ０  ≦  １．３
Ｂ    ；  １．３  ＜  Ｒｗ１／Ｒｗ０  ≦  １．５
Ｃ    ；  １．５  ＜  Ｒｗ１／Ｒｗ０  ≦  ２．０
ＣＣ  ；  ２．０  ＜  Ｒｗ１／Ｒｗ０
なお、高温高湿安定性の優劣の順序は以下の通りである。
高温高湿安定性：  ＡＡ（優）→Ａ→ＢＢ→Ｂ→Ｃ→ＣＣ（劣）【００７６】
［銀ナノワイヤ分散液の調製］
遮光下において、攪拌装置、温度計、窒素導入管を備えた四口フラスコ（以下、「攪拌装置、温度計、窒素導入管を備えた四口フラスコ）を「四つ口フラスコ」と略する）に窒素を送入しながら、銀ナノワイヤ成長制御剤として重量平均分子量２９万のＮ−（２−ヒドロキシエチル）アクリルアミド重合体１．００質量部と、１，２−プロパンジオール１１７．９質量部とを加え、１２０℃で攪拌し溶解させた。ここに、１，２−プロパンジオール９．０質量部と塩化アンモニウム０．００５４質量部とを加え、１４０℃に昇温し、１５分間攪拌した。さらに１，２−プロパンジオール４０．０質量部と硝酸銀０．８５質量部とを加え、１４０℃で４５分間攪拌し、銀ナノワイヤを作成した。得られた銀ナノワイヤ分散液に大過剰の純水を加え、銀ナノワイヤ成分を濾別し、残渣を銀ナノワイヤ分散媒である水に再分散させた。この操作を複数回繰り返すことで銀ナノワイヤ成分を精製し、銀ナノワイヤ含有量１２．５質量％の銀ナノワイヤ分散液を調製した。得られた銀ナノワイヤは平均長軸長１４μｍ、平均直径４１ｎｍであった。【００７７】
［バインダー（ａ）の調製］
四つ口フラスコにヒドロキシプロピルメチルセルロース（信越化学工業（株）品、製品名  メトローズ９０SH１５０００）２０質量部、純水９５０質量部を仕込んだ後、５質量％燐酸０．３質量部を添加し、５０℃まで昇温した。続けて、N−メチロールアクリルアミド０．１質量部を添加し、６時間攪拌した。さらに、７０℃まで昇温し、窒素ガスを通しながら、メチルメタクリレート１５質量部、ｎ−ブチルアクリレート５質量部、１質量％過硫酸アンモニウム水溶液８質量部を添加し、３時間攪拌し、（メタ）アクリル酸エステルをグラフト重合したヒドロキシプロピルメチルセルロース分散液である４．０質量％のバインダー（ａ）を合成した。【００７８】
［バインダー（ｂ）の調製］
四つ口フラスコに、窒素ガスを通しながら、テレフタル酸ジメチル１０６質量部、イソフタル酸ジメチル７８質量部、５-スルホイソフタル酸ジメチルナトリウム１８質量部、エチレングリコール１２４質量部、無水酢酸ナトリウム０．８質量部を仕込んだ後、攪拌しながら１５０℃まで昇温した。生成するメタノールを反応系外に留去しながら、さらに１８０℃まで昇温し、３時間攪拌した。テトラ−ｎ−ブチルチタネート０．２質量部を添加し、攪拌しながら２３０℃まで昇温し、１０ｈＰａの減圧下で、生成するエチレングリコールを反応系外に留去しながら、７時間攪拌した後、１８０℃まで冷却した。無水トリメリット酸１質量部を添加し、３時間攪拌した後、室温まで冷却することで、水性ポリエステル樹脂（ｂ−１）を合成した。四つ口フラスコに、上記の水性ポリエステル樹脂（ｂ−１）２００質量部、純水２９８質量部を仕込んだ後、攪拌しながら６０℃まで昇温し、水性ポリエステル樹脂を溶解させた。グリシジルメタクリレート２．５質量部を添加し、１時間攪拌した。さらに、純水２７９質量部を添加し、４０℃まで攪拌しながら冷却し、メチルメタクリレート３７．５質量部、ｎ−ブチルアクリレート１２．５質量部を添加し、７０℃まで攪拌しながら昇温した。窒素ガスを通しながら、１質量％過硫酸アンモニウム４質量部を添加し、４時間攪拌した後、純水１６７部を添加し、１０．０質量％の（メタ）アクリル酸エステルをグラフト重合した水性ポリエステル樹脂分散液であるバインダー（ｂ）を合成した。【００７９】
［銀ナノワイヤ含有組成物（１）の調製］
四つ口フラスコに、１２．５質量％の銀ナノワイヤ分散液０．４８質量部、バインダーとして、バインダー（ａ）２．００質量部、分散媒として純水９７．５２質量部を仕込んだ後、均一な分散液になるまで攪拌し、銀ナノワイヤ含有組成物（１）を調製した。【００８０】
［銀ナノワイヤ含有組成物（２）の調製］
四つ口フラスコに、１２．５質量％の銀ナノワイヤ分散液０．４８質量部、バインダーとして、バインダー（ａ）２．００質量部、耐候性向上剤として３−(１，３−ベンゾチアゾール−２−イルチオ)プロピオン酸（東京化成工業（株）品）０．００６質量部、分散媒として純水９７．５１４質量部を仕込んだ後、均一な分散液になるまで攪拌し、銀ナノワイヤ含有組成物（２）を調製した。【００８１】
［銀ナノワイヤ含有組成物（３）の調製］
四つ口フラスコに、１２．５質量％の銀ナノワイヤ分散液０．４８質量部、バインダーとして、バインダー（ａ）１．５０質量部、バインダー（ｂ）０．２０質量部、分散媒として純水９７．８２質量部を仕込んだ後、均一な分散液になるまで攪拌し、銀ナノワイヤ含有組成物（３）を調製した。【００８２】
［銀ナノワイヤ含有層被膜用樹脂組成物の調製］
四つ口フラスコに、重合性モノマーおよびマクロモノマーとしてジペンタエリスリトールヘキサアクリレート１５．００質量部、トリメチロールプロパントリアクリレート５．００質量部、重合開始剤として1-ヒドロキシシクロヘキシルフェニルケトン０．８０質量部、耐候性向上剤として２−メルカプトベンゾチアゾール（東京化成工業（株）品）０．４０質量部、没食子酸（東京化成工業（株）品）０．４０質量部、溶媒としてプロピレングリコールモノメチルエーテル８０．００質量部を仕込んだ後、均一な溶液になるまで攪拌し、銀ナノワイヤ含有層被膜用樹脂組成物（１）を調製した。【００８３】
銀ナノワイヤ含有層被膜用樹脂組成物（１）の調整例の耐候性向上剤を以下の表１および表２のようにした以外は同様にして銀ナノワイヤ含有層被膜用樹脂組成物（２）〜（３４）を得た。【００８４】
【表１】
0006642712.tif 000008
【００８５】
【表２】
0006642712.tif 000009
【００８６】
なお、表中の耐候性向上剤は、以下のものを用いた。
２−メルカプトベンゾチアゾール：東京化成工業（株）品
２−メルカプトベンゾチアゾールメチルエーテル：東京化成工業（株）品
２−メルカプトチアゾリン：東京化成工業（株）品
３−（１，３−ベンゾチアゾール−２−イルチオ）プロピオン酸：東京化成工業（株）品
（１，３−ベンゾチアゾール−２−イルチオ）コハク酸：Hammond Group社品  （製品名  HALOX FLASH-X 350D）
没食子酸：東京化成工業（株）品
没食子酸プロピル：東京化成工業（株）品
没食子酸オクチル：東京化成工業（株）品
タンニン酸：関東化学（株）品
(Ｚ)−２−(２−アミノ−４−チアゾリル)−２−(メトキシイミノ)酢酸エチル：東京化成工業（株）品
(Z)-t-ブチル 2-({[1-(2-アミノチアゾール-4-イル)-2-(ベンゾ[d]チアゾール-2-イルチオ)-2-オキソエチリデン]アミノ}オキシ)-2-メチルプロパノアート：Ark Pharm社品
(Z)−２−(２−アミノ−４−チアゾリル)−２−(メトキシイミノ)チオ酢酸 S−(２−ベンゾチアゾリル) ：東京化成工業（株）品
5-メルカプト-1-フェニル-1H-テトラゾール：東京化成工業（株）品
トリス(2,4-ペンタンジオナト)アルミニウム(III) ：東京化成工業（株）品
4-[[4,6-ビス(オクチルチオ)-1,3,5-トリアジン-2-イル]アミノ]-2,6-ジ-tert-ブチルフェノール：BASFジャパン（株）品  （製品名  イルガノックス５６５）
2-(2-ヒドロキシ-5-メチルフェニル)ベンゾトリアゾール：BASFジャパン（株）品  （製品名  TINUVIN P）
3,3'-チオジプロピオン酸ジドデシル：三菱化学（株）品  （製品名  DLTP「ヨシトミ」）
メタクリル酸1,2,2,6,6-ペンタメチル-4-ピペリジル：（株）アデカ品  （製品名  アデカスタブLA-82）
トリフェニルフォスフィン：東京化成工業（株）品
ジブチルヒドロキシトルエン：東京化成工業（株）品
α-テルピネオール：東京化成工業（株）品
D-ペニシラミン：東京化成工業（株）品【００８７】
［銀ナノワイヤ含有層（１）の調製］
銀ナノワイヤ含有組成物（１）を、膜厚100μｍのポリエチレンテレフタレートフィルム（ＰＥＴフィルム、東レ（株）製、商品名「ルミラーＵ４０３」）上に２４ｇ／ｍ２で均一に塗布し、１２０℃の熱風対流式乾燥機で１分間乾燥し、銀ナノワイヤ含有層（１）を調製した。【００８８】
［銀ナノワイヤ含有層（２）の調製］
銀ナノワイヤ含有組成物（２）を、膜厚100μｍのポリエチレンテレフタレートフィルム（ＰＥＴフィルム、東レ（株）製、商品名「ルミラーＵ４０３」）上に２４ｇ／ｍ２で均一に塗布し、１２０℃の熱風対流式乾燥機で１分間乾燥し、銀ナノワイヤ含有層（２）を調製した。【００８９】
［銀ナノワイヤ含有層（３）の調製］
銀ナノワイヤ含有組成物（３）を、膜厚100μｍのポリエチレンテレフタレートフィルム（ＰＥＴフィルム、東レ（株）製、商品名「ルミラーＵ４０３」）上に２４ｇ／ｍ２で均一に塗布し、１２０℃の熱風対流式乾燥機で１分間乾燥し、銀ナノワイヤ含有層（３）を調製した。【００９０】
［銀ナノワイヤ含有層（４）の調製］
銀ナノワイヤ含有層被膜用樹脂組成物（１２）をプロピレングリコールモノメチルエーテルで４０倍に希釈し、膜厚100μｍのポリエチレンテレフタレートフィルム（ＰＥＴフィルム、東レ（株）製、商品名「ルミラーＵ４０３」）上に２４ｇ／ｍ２で均一に塗布し、１２０℃の熱風対流式乾燥機で５分間乾燥した後、紫外線照射装置UV1501C-SZ（セルエンジニア（株）製）を用いて、PET基板上に、上方から５００ｍJ／ｃｍ２の条件でUV光を照射することで、銀ナノワイヤ層の保護層を形成した。この保護層上に、銀ナノワイヤ含有組成物（１）を２４ｇ／ｍ２で均一に塗布し、１２０℃の熱風対流式乾燥機で１分間乾燥し、銀ナノワイヤ含有層（４）を調製した。【００９１】
［実施例１］
〈銀ナノワイヤ含有積層体（１）の調製〉
銀ナノワイヤ含有層被膜用樹脂組成物（１）をプロピレングリコールモノメチルエーテルで４０倍に希釈し、銀ナノワイヤ含有層（１）上に、に２４ｇ／ｍ２で均一に塗布し、１２０℃の熱風対流式乾燥機で５分間乾燥した後、紫外線照射装置UV1501C-SZ（セルエンジニア（株）製）を用いて、PET基板上に、上方から５００ｍJ／ｃｍ２の条件でUV光を照射することで、銀ナノワイヤ含有積層体（１）を調製した。表３に実施例１の銀ナノワイヤ含有積層体の各構成成分、評価結果を示す。【００９２】
［実施例２〜２１］
銀ナノワイヤ含有積層体（１）の調製例の銀ナノワイヤ含有層被膜用樹脂組成物と金属ナノワイヤ含有層を以下の表３、表４のようにした以外は同様にして銀ナノワイヤ含有積層体（２）〜（２３）を調製した。表３、表４に実施例２〜２１の銀ナノワイヤ含有積層体の各構成成分、評価結果を示す。【００９３】
【表３】
0006642712.tif 000010
【００９４】
【表４】
0006642712.tif 000011
【００９５】
［比較例１〜１４］
銀ナノワイヤ含有積層体（１）の調整例の銀ナノワイヤ含有層被膜用樹脂組成物を以下の表５のようにした以外は同様にして銀ナノワイヤ含有積層体（２４）〜（３７）を得た。表５に比較例１〜１４の銀ナノワイヤ含有積層体の各構成成分、評価結果を示す。【００９６】
【表５】
0006642712.tif 000012
【００９７】
得られた銀ナノワイヤ含有積層体の平均表面電気抵抗値は、いずれも60Ω/□以下であり、良好な平均表面電気抵抗値を確保できていた。【００９８】
得られた銀ナノワイヤ含有積層体による基板の全光線透過率変化量は、いずれも1％以下であり、高い透明性を確保できていた。【００９９】
得られた銀ナノワイヤ含有積層体による基板のヘイズ変化量は、いずれも1％以下であり、低い濁度を確保できていた。【０１００】
比較例１、５〜１４は、耐候性向上剤として化合物（A）、化合物（Ｂ）、化合物（Ｃ）の何れも含有しないため、実施例１に比べ、銀ナノワイヤ含有積層体の光安定性と高温高湿安定性が低いことがわかる。【０１０１】
比較例２は、耐候性向上剤として化合物（Ｂ）、化合物（Ｃ）を含有しないため、実施例１に比べ、銀ナノワイヤ含有積層体の光安定性が低いことがわかる。【０１０２】
比較例３、４は、耐候性向上剤として化合物（Ａ）を含有しないため、実施例１に比べ、銀ナノワイヤ含有積層体の光安定性と高温高湿安定性が低いことがわかる。【０１０３】
実施例１は、金属ナノワイヤ含有層被膜用樹脂組成物における耐候性向上剤の合計含有量が、金属ナノワイヤ含有層被膜用樹脂組成物の不揮発性分に対して、１質量％以上５質量％以下であることから、その範囲外にある実施例２、３に比べて、銀ナノワイヤ含有積層体の光安定性と高温高湿安定性が高いことがわかる。【０１０４】
実施例１、５、７、８は、化合物（A）の質量と、化合物（B）と化合物（C）の合計質量の比が、１/８０≦化合物（A）/［化合物（B）＋化合物（C）］≦８０/１であるため、実施例４、６に比べて銀ナノワイヤ含有積層体の高温高湿安定性が高いことがわかる。【０１０５】
実施例９〜１３は、化合物（A）として３−(２−ベンゾチアゾール−２−イルチオ)プロピオン酸、（１，３−ベンゾチアゾール−２−イルチオ）コハク酸が含まれるため、実施例１に比べて銀ナノワイヤ含有積層体の光安定性が高いことがわかる。【０１０６】
実施例１４〜１６は、化合物（Ｂ）としてタンニン酸が含まれるため、実施例９〜１３に比べて銀ナノワイヤ含有積層体の光安定性が高いことがわかる。【０１０７】
実施例１７〜１９は、化合物（Ｃ）として(Z)−２−(２−アミノ−４−チアゾリル)−２−(メトキシイミノ)チオ酢酸 S−(２−ベンゾチアゾリル)が含まれるため、実施例９〜１３に比べて銀ナノワイヤ含有積層体の光安定性が高いことがわかる。【０１０８】
実施例２０は、化合物（Ｂ）としてタンニン酸が、化合物（Ｃ）として(Z)−２−(２−アミノ−４−チアゾリル)−２−(メトキシイミノ)チオ酢酸 S−(２−ベンゾチアゾリル)が含まれるため、実施例１４〜１９と同様に銀ナノワイヤ含有積層体は高い光安定性を示すことがわかる。【０１０９】
実施例２１は、銀ナノワイヤ含有層に耐候性向上剤として化合物（Ａ）が含まれるため、実施例１４に比べて銀ナノワイヤ含有積層体の高温高湿安定性が高いことがわかる。【０１１０】
実施例２２は、銀ナノワイヤ含有層にポリエステル樹脂が含まれるため、実施例１４に比べて銀ナノワイヤ含有積層体の高温高湿安定性が高いことがわかる。【０１１１】
実施例２３は、銀ナノワイヤ含有層の両面に銀ナノワイヤ含有層被膜用樹脂組成物による保護層が積層されているため、実施例１４に比べて銀ナノワイヤ含有積層体の高温高湿安定性が高いことがわかる。
【符号の説明】
【０１１２】
１  基板
２  金属ナノワイヤ含有層
３  保護層
【図１】
0006642712.tif 000016
【図２】
0006642712.tif 000017